(57)【特許請求の範囲】
【請求項１】
ポリエステル系繊維から形成されている織物基布表面に、５〜２０本のフィラメントが集束された１５０〜３５０ｄｔｅｘのポリエステル系マルチフィラメント束から形成されている多数のループ状係合素子または１５０〜５００ｄｔｅｘのポリエステル系モノフィラメントから形成されている多数のフック状係合素子を有し、該基布を構成する地緯糸として熱融着性のポリエステル系バインダー繊維が用いられて、係合素子の根元が該バインダー繊維の溶融樹脂により固定され、基布裏面にはバックコート樹脂層が存在しない面ファスナーを撥水剤含有液中に浸漬し、該撥水剤液を攪拌して面ファスナー内部まで撥水剤液を浸透させた後、面ファスナーを該液中から取り出し、乾燥させることを特徴とする寒冷条件下で高い係合力を発現する面ファスナーの製造方法。
【発明の詳細な説明】
【技術分野】
【０００１】
本発明は寒冷な条件、例えば付着した水滴が氷結するような寒冷な条件下において、高い係合力を発現する面ファスナーの製造方法に関する。特に、スキーウエアーに代表される寒冷地において外衣や防寒衣として着用されるウエアーや靴、手袋、あるいは寒冷地において持ち運びされる鞄等に好適な面ファスナーの製造方法に関する。
【背景技術】
【０００２】
従来から、フック状係合素子を有する面ファスナーを一方のシートや布帛の表面に取り付け、もう一方のシートや布帛の表面に、ループ状係合素子を有する面ファスナーを取り付け、この両面ファスナーを係合させることにより、２枚のシート又は布帛を密着させる方法が一般的に行なわれており、例えば、衣類や靴や鞄等の分野に広く用いられている。
【０００３】
ところが、これら面ファスナーを、付着した水滴が氷結するような寒冷な条件下で用いると、水滴が付着することにより係合力が急激に低下することが見出された。
その現象について本発明者等は深く観察を行なった結果、面ファスナー表面に付着した水滴が、面ファスナーの係合素子内まで浸透し、その状態で氷結しており、その結果、ループ状係合素子のループ内が氷で閉ざされたり、フック状係合素子のフック彎曲内が氷で占有されたりして、相手の係合素子が係合できず、係合力が大きく低下することを見出した。特に、マルチフィラメント束からなるループ状係合素子を有する面ファスナーにおいては、その傾向が極めて大きいことが判明した。
【０００４】
従来より、面ファスナーを構成する素材として、疎水性の樹脂、例えばポリプロピレン系樹脂を用いることは一般的に行なわれている（例えば特開平９‐３０９１６８号公報）。同公報に記載された発明は、使い捨ておむつの係止部材として用いる面ファスナーの雌材としてポリプロピレン系繊維を用いるものであり、それにより、面ファスナー雌材を濡れ難くした発明である。
【０００５】
本発明者等は、面ファスナーを構成する繊維としてポリプロピレン系繊維を用いたところ、この技術では面ファスナーへの水滴の付着および係合素子内への浸透を防ぐことができず、氷結による係合力低下を防ぐ上で効果を殆ど有していないことを見出した。
これに代わる、面ファスナーへの水滴の付着および係合素子内への浸透を防止する方法として、撥水剤を塗付する方法を思いつき、面ファスナー表面に撥水剤をスプレー塗付したところ、面ファスナー表面に存在する係合素子の頂点付近は撥水性を有することとなるが、係合素子、特にマルチフィラメント束がループを形成してループ状係合素子となっている面ファスナーにおいては、ループ状係合素子に妨げられてループ内部や基布まで撥水剤が到達できず、面ファスナーのループ状係合素子内へ水滴が付着することを防止することが不充分であり、係合力低下を防ぐ効果が不充分であることを見出した。
【先行技術文献】
【特許文献】
【０００６】
【特許文献１】特開平９‐３０９１６８号公報
【発明の概要】
【発明が解決しようとする課題】
【０００７】
本発明は、面ファスナーに水滴が付着し、それが氷結して係合素子内を占有することにより係合力が低下することを防止することを目的とするものである。
【課題を解決するための手段】
【０００８】
すなわち、本発明は、ポリエステル系繊維から形成されている織物基布表面に、５〜２０本のフィラメントが集束された１５０〜３５０ｄｔｅｘのポリエステル系マルチフィラメント束から形成されている多数のループ状係合素子または１５０〜５００ｄｔｅｘのポリエステル系モノフィラメントから形成されている多数のフック状係合素子を有し、該基布を構成する地緯糸として熱融着性のポリエステル系バインダー繊維が用いられて、係合素子の根元が該バインダー繊維の溶融樹脂により固定され、基布裏面にはバックコート樹脂層が存在しない面ファスナーを撥水剤含有液中に浸漬し、該撥水剤液を攪拌して面ファスナー内部まで撥水剤液を浸透させた後、面ファスナーを該液中から取り出し、乾燥させることを特徴とする寒冷条件下で高い係合力を発現する面ファスナーの製造方法である。
【０００９】
そして、本発明の面ファスナーは、寒冷地着用用外衣に取り付ける面ファスナーとして、特にスキーウエアーとして、或いはスキー用靴またはスキー用手袋に取り付ける面ファスナーとして適している。
【発明の効果】
【００１０】
本発明の面ファスナーでは、係合素子の頂部のみならず、係合素子のループ部分やフックの彎曲部、さらに基布表面まで撥水剤処理されていることから、面ファスナーの係合素子表面に水滴が付着しても、係合素子内に水滴が浸透せずに、係合素子の頂部に付着した状態を保ち、面ファスナーに振動を与えると該水滴が面ファスナーから離れ落ちるため、係合素子のループ内やフック彎曲部内が氷で埋まることがなく、係合力が低下する問題も生じない。
【００１１】
更に面ファスナーの場合、それが靴等に取り付けられた場合、それに泥水が付着すると、水分が蒸発し、泥の土が面ファスナーのループ素子のループ内やフック素子の彎曲部に留まり、それが係合の際に邪魔をして係合力が低下するという現象が生じるが、本発明の面ファスナーの場合には、内部まで撥水処理されていることから、泥水が付着し難く、付着しても振動により容易に面ファスナーから脱落し、その結果、泥による係合力低下を防ぐことができる。
【発明を実施するための形態】
【００１２】
本発明の面ファスナーは、基布とその表面に存在している係合素子からなる。基布は、係合力の点から織物が用いられる。
基布が織物の場合、織物は、地経糸、地緯糸、係合素子を形成することとなるパイル糸から構成される。通常、織面ファスナーの基布裏面側には、係合を剥がす際に係合素子が基布から引き抜かれることを防ぐために、係合素子用糸を地経糸および地緯糸に固定するための接着用樹脂が塗付され、それが層として存在している（いわゆるバックコート樹脂層）。
【００１３】
しかしながら、本発明の面ファスナーでは、バックコート樹脂層が存在していないのが、基布まで充分に撥水処理させる上で必須である。バックコート樹脂層が存在しない場合には、係合素子用糸が基布から引き抜かれることを防ぐために、バックコート樹脂層に代わる手段が採用される必要がある。具体的には、基布を構成する糸の一部、より好ましくは地緯糸の少なくとも一部として熱融着性のバインダー繊維を用い、基布を構成した後に該バインダー繊維を溶融させて係合素子の根元を溶融樹脂により固定し、更にバインダー繊維として、或いは地緯糸として熱収縮性繊維を含む糸を用いることにより係合素子の根元を熱収縮性繊維の収縮により締め付け、締め付けた状態でバインダー繊維が溶融して固定することにより係合素子が引き抜かれるのを防ぐようにした面ファスナーが用いられる。
一方、地経糸には、地緯糸と比べて収縮率が低い繊維を用いるのが面ファスナーの生産工程性および得られる面ファスナーが波打ちを生じない等の形状面の点で優れている。そして、地経糸と平行に係合素子用パイル糸が織物基布に織り込まれる。
【００１４】
本発明において、地経糸、地緯糸およびパイル糸のいずれもがポリエステル系繊維、特にポリエチレンテレフタレート系やポリブチレンテレフタレート系の繊維で形成されているのが付与したフッ素系撥水剤の耐久性の点で、さらに係合素子の耐引き抜き性の点で必要である。特に、地緯糸として、ポリエステル系のバインダー繊維を用いる。具体的には、鞘成分が低融点ポリエステル（例えば、イソフタル酸を１５〜５０モル％共重合したポリエチレンテレフタレートやポリブチレンテレフタレート）、芯成分が高融点ポリエステル（ポリエチレンテレフタレート）からなる芯鞘型複合繊維を用い、鞘成分のみが溶融する温度条件下で面ファスナーを処理してバインダー繊維としての機能を発現させるのが好ましい。芯鞘型複合繊維における芯成分と鞘成分の重量比としては芯成分７５〜３０重量％、鞘成分２５〜７０重量％が好ましい。
【００１５】
また、地経糸、地緯糸及びパイル糸は、ともにフィラメント糸であるのが、面ファスナーに付着した水滴を面ファスナーから脱落させて、面ファスナー内に水滴が残らないようにする上で好ましい。面ファスナーがループ状係合素子を有する面ファスナーである場合には、ループ状係合素子用パイル糸としてマルチフィラメント糸が用いられ、面ファスナーがフック状係合素子を有する面ファスナーである場合には、フック状係合素子用パイル糸としてモノフィラメント糸が用いられる。また、同一面ファスナーにフック状係合素子とループ状係合素子が混在している、いわゆるフック・ループ混在型面ファスナーでも良い。
【００１６】
地経糸を構成する糸としては、２〜１０ｄｔｅｘのフィラメントが２０〜７０本集束した１００〜４００ｄｔｅｘ、特に１２０〜３００ｄｔｅｘのマルチフィラメント糸が、また地緯糸を構成する糸としては、２〜１０ｄｔｅｘのフィラメントが５０〜１２０本集束した１５０〜４００ｄｔｅｘのマルチフィラメントが得られる面ファスナーの強度で代表される物性の点で好ましい。
【００１７】
また係合素子を形成することとなるパイル糸としては、フック状係合素子の場合には１５０〜５００ｄｔｅｘのモノフィラメント、ループ状係合素子の場合には５〜２０本のフィラメントが集束した１５０〜３５０ｄｔｅｘのマルチフィラメント糸が、係合力の点で用いられる。
【００１８】
係合素子を形成することとなるパイル糸は地経糸と平行に織物中に織り込まれ、その所々で基布面から突出するようにループを形成する。熱処理してループ形状を固定するとともにバインダー繊維を溶融させてパイル糸を固定する。フック状係合素子とする場合には、ループの一方の側部を切断することによりフック状係合素子が形成される。
【００１９】
ループ状係合素子の密度としては２０〜６０本／ｃｍ２が、フック状係合素子密度としては２０〜６０本／ｃｍ２が面ファスナー表面に付着した水滴が係合素子内や基布面に到達し難い点で好ましい。さらに、ループ状係合素子とフック状係合素子の高さとしては基布面から１．３〜３ｍｍの高さが好ましい。また面ファスナーの目付けとしては１５０〜４００ｇ／ｍ２が好ましい。
【００２０】
なお、本発明において、フック状係合素子としては、ループを切断して得られるフックのほかに、基布面に直立させたモノフィラメントの先端部を溶融させてキノコ型としたキノコ型面ファスナーでもよく、本発明で言うフック状係合素子には、このキノコ型係合素子も包含している。
【００２１】
本発明の面ファスナーには、撥水剤が付与されている。しかも、撥水剤は、係合素子の頂部のみに付着している程度では不充分であり、基布まで充分に撥水剤が付着していなければ本発明の効果は得られない。本発明では、基布まで充分に撥水剤が付着するように、面ファスナーを撥水剤液に浸漬し、そして攪拌し、その後に撥水剤液から面ファスナーを取り出し乾燥するという方法を用いている。一般市販されている、撥水剤液入りのスプレーを面ファスナー上に軽く噴射する程度では基布まで充分に撥水剤が付与されたものを得ることは困難である。
【００２２】
本発明を構成する撥水剤としては、一般に用いられているフッ素化合物系が挙げられる。フッ素系化合物としては、フッ素系ウレタン樹脂やフッ素系アクリル樹脂等が挙げられる。
【００２３】
これらフッ素系撥水剤は、特に面ファスナーを構成している繊維がポリエステル系の場合には撥水効果が持続することから、本発明において用いられる。
面ファスナーに付着させる撥水剤の量としては、固形分重量で、面ファスナーに対して６〜７重量％が好ましい。
【００２４】
本発明の撥水剤付与面ファスナーは、付着した水滴が氷結するような寒冷な条件下で好適に用いられる。例えば、寒冷地や寒冷条件のなかで着用する外衣、例えばコートやジャンパー、ズボン等の防寒具、さらにスキー用のウエア、靴類、寒冷地で持ち運ぶバッグ類、さらに寒冷な条件下で用いる結束具類、固定具類等として好適に用いられ、更にそれ以外にも、泥水等の固形物含有液が付着するような用途、例えば靴や作業服、雨合羽等に好適に用いられる。
【実施例】
【００２５】
以下、本発明を実施例により説明するが、本発明はこれら実施例に制限されるものではない。なお、実施例中、面ファスナーの引張剪断力はＪＩＳ‐Ｌ‐３４１６にしたがって測定した。
【００２６】
＜フック状面ファスナーの製造＞
次の地経糸、地緯糸、フック用モノフィラメントを用い、以下の製造方法によりフック用面ファスナー（１）を製造した。
［地経糸］１６７ｄｔｅｘ／４８フィラメントからなるポリエチレンテレフタレート製マルチフィラメント糸
［地緯糸］鞘成分がイソフタル酸２５モル％共重合ポリエチレンテレフタレートで芯成分がポリエチレンテレフタレートホモポリマーである芯鞘型複合の３３４ｄｔｅｘ／９６フィラメントのマルチフィラメント糸（２１０℃での収縮率が１７％）
［フック用モノフィラメント］３９０ｄｔｅｘのポリエチレンテレフタレートからなるモノフィラメント
【００２７】
［製造方法］
地経糸密度：１４０本／インチ、
地緯糸密度：４８本／インチ、
フック用モノフィラメントは地経糸４本に１本の割合となるように地経糸と平行に打込んだ。そして、所々がループを形成するように基布上に突出させるとともに、ループを形成したフック用モノフィラメントはループとなった個所で地経糸２本および地緯糸２本を跨ぐように地織物内に織り込まれている。
織組織：平織
【００２８】
上記の方法で得られたフック面ファスナー用織物を温度２１０℃で１分間熱処理して、フックのループ形状を固定すると共に、基布のバインダー繊維（芯鞘型複合繊維）を溶融かつ収縮させてフック用フィラメントを基布に接着させた。ついでフック用フィラメントが形成しているループの頂部から僅かに外れた個所をカットして面ファスナーを作製した。フック用モノフィラメントは地緯糸の融着により基布に充分に固定されている。
面ファスナーの目付：３１０ｇ／ｍ２
フック状係合素子密度：４０個／ｃｍ２
フック状係合素子高さ：１．８ｍｍ
【００２９】
＜ループ状面ファスナーの製造＞
上記フック状面ファスナーの製造において、フック用モノフィラメントをポリエチレンテレフタレートからなる２４ｄｔｅｘ／１２フィラメントからなるマルチフィラメント糸に置き換え、ループの側部をカットすることを行なわない以外は同一の方法によりループ状織面ファスナーを製造した。
面ファスナーの目付：３１０ｇ／ｍ２
ループ状係合素子密度：４０個／ｃｍ２
ループ状係合素子高さ：１．８ｍｍ
【００３０】
以上の方法により得られたフック状面ファスナーとループ状面ファスナーの両方をフッ素系撥水剤液（日華化学社製フッ素系撥水剤ＮＫガード/ＮＤＮ−７Ｅ：撥水剤濃度６．５重量％）に浸漬し、該撥水剤液を攪拌して面ファスナー内部まで充分に撥水剤液を浸透させた。
面ファスナーを撥水剤液から取り出し、乾燥した。面ファスナーには６〜７重量％の撥水剤が付着していることを重量増加から確認した。さらに、得られた面ファスナーの係合素子表面のみならず基布表面にも撥水剤がコートされていることを撥水剤液に着色剤を添加することにより確認した。
【００３１】
この面ファスナーを１０分間浸漬し、軽く振り払った状態で−１０℃の雰囲気に５時間放置し、その状態でフック状面ファスナーとループ状面ファスナーを係合させて引張剪断力を測定した結果、１５Ｎ／ｃｍ２であり、係合力の点で何ら問題がなかった。
なお、水に濡らす前の面ファスナーの引張剪断力は１０Ｎ／ｃｍ２であった。
この撥水剤処理した面ファスナーを用いてスキー用アノラックの前の開き部に取り付けたところ、付着する雪の氷結により係合力が低下するという問題は全く生じなかった。同じく、この撥水処理した面ファスナーをスキー手袋の手首固定用に用いたところ、係合力低下の問題が全くなかった。
【００３２】
更に、ゴム長靴の足首部分に一方に上記フック面ファスナーを、他方のゴム長靴の足首部分に上記ループ面ファスナーを取り付け、このゴム長靴を履いて、面ファスナーにも泥が付着するように泥道を歩行し、そして、軽く水道水で泥を流したのち、乾燥させ、両ゴム長靴を一体化するために両面ファスナーを合わせて係合させたところ、係合力に殆ど変化は見られなかった。
【００３３】
比較例１
面ファスナーとして実施例１と同一の面ファスナーを用い、撥水剤を付与することなく水で濡らし、そして実施例１と同様に、−１０℃の冷凍条件下で凍らせる方法を用いた。そして引張剪断力を測定した結果、５Ｎ／ｃｍ２であり、係合力の点で実施例１のものよりはるかに劣るものであった。面ファスナーを詳細に観察した結果、ループ状係合素子のループ内やフック状係合素子の彎曲部内に氷の塊が見られ、それが係合力の低下を招いたものと予想された。
この撥水剤処理していない面ファスナーを用いてスキー用アノラックの前の開き部に取り付けたところ、付着する雪の氷結により係合力が低下し、面ファスナーの機能を充分に発揮できなかった。
【００３４】
更に、ゴム長靴の足首部分に一方にフック面ファスナーを、他方のゴム長靴の足首部分にループ面ファスナーを取り付け、このゴム長靴を履いて、上記実施例１と同様に泥道を歩行し、そして、泥を水道水で軽く流して乾燥させ、両ゴム長靴を一体化するために両面ファスナーを合わせて係合させたところ、両長靴を一体化するのに必要な係合力は得られなかった。面ファスナーを観察したところ、ループ素子のループ内やフック素子のフック彎曲部内に泥の乾燥物が溜り、それらが係合を妨げたものと推測できた。
【００３５】
比較例２
実施例１で製造したループ状係合素子を有する面ファスナーの表面に撥水剤のスプレー（イワタ塗装社製）を満遍なく軽く噴射し、表面を撥水処理した。係合素子の頂上部は、撥水剤により充分な撥水性を有していたが、基布の表面に関しては、水滴を落として状態を観察したところ、撥水剤を噴霧しないものと殆ど変わらず、基布表面は、殆ど撥水剤が付与されていないことが確認された。
この面ファスナーを用いて、実施例１と同様に、水で濡らし、そして実施例１と同様に、−１０℃の冷凍条件下で凍らせる方法を用いた。そして、引張剪断力を測定した結果、７Ｎ／ｃｍ２であり、係合力の点で、比較例１のものより僅かに優れているが、実施例１のものより劣るものであった。面ファスナーを詳細に観察した結果、ループ状係合素子のループ内に氷の塊が見られ、それが係合力の低下を招いたものと予想された。
この面ファスナーを用いてスキー用アノラックの前の開き部に取り付けたところ、付着する雪の氷結により係合力が低下し、面ファスナーの機能を充分に発揮することができなかった。
【００３６】
更に、ゴム長靴の足首部分に一方に実施例１と同様のフック面ファスナーを、他方のゴム長靴の足首部分にこの撥水剤を噴霧したループ面ファスナーを取り付け、このゴム長靴を履いて、実施例１と同様に泥道を歩行し、その後、水道水で泥を軽く洗い流し、そして、両ゴム長靴を一体化するために両面ファスナーを合わせて係合させたところ、両長靴を一体化するのに必要な係合力が得られなかった。
面ファスナーを観察したところ、ループ素子のループ内に泥の乾燥物が溜り、それらが係合を妨げたものと推測できた。